(57)【要約】【課題】  優れた透明性、柔軟性、耐衝撃性を有する透明樹脂組成物の提供。【解決手段】  特定のポリアクリロニトリル系樹脂（Ａ）、及び、特定のポリエステル系樹脂（Ｂ）からなる混合物（Ｘ）を主成分とする樹脂組成物であって、前記混合物（Ｘ）はガラス転移温度が単一であり、かつ、該ガラス転移温度が前記ポリエステル系樹脂（Ｂ）のガラス転移温度以上、前記ポリアクリロニトリル系樹脂（Ａ）のガラス転移温度以下の範囲にあることを特徴とする透明樹脂組成物。【選択図】  なし【特許請求の範囲】
【請求項１】
アクリロニトリルを２０質量％以上、１００質量％以下の割合で含有するポリアクリロニトリル系樹脂（Ａ）、及び、多価アルコール成分として１，４ブタンジオールを６０モル％以上、１００モル％以下の割合で含有し、かつ、多価カルボン酸成分として、コハク酸を６０モル％以上、１００モル％以下の割合で含有するポリエステル系樹脂（Ｂ）からなる混合物（Ｘ）を主成分とする樹脂組成物であって、前記混合物（Ｘ）はガラス転移温度が単一であり、かつ、該ガラス転移温度が前記ポリエステル系樹脂（Ｂ）のガラス転移温度以上、前記ポリアクリロニトリル系樹脂（Ａ）のガラス転移温度以下の範囲にあることを特徴とする透明樹脂組成物。
【請求項２】
前記混合物（Ｘ）中に占める前記ポリエステル系樹脂（Ｂ）の割合が１０質量％以上、７０質量％以下であることを特徴とする請求項１に記載の透明樹脂組成物。
【請求項３】
前記ポリアクリロニトリル系樹脂（Ａ）がポリ（アクリロニトリル／スチレン）共重合体であることを特徴とする請求項１又は２に記載の透明樹脂組成物。
【請求項４】
前記ポリエステル系樹脂（Ｂ）がポリブチレンサクシネート、及び／又は、ポリ（ブチレンサクシネート／アジペート）共重合体であることを特徴とする請求項１〜３のいずれかに記載の透明樹脂組成物。
【請求項５】
請求項１〜４のいずれか１項に記載の透明樹脂組成物を成形してなる成形品。
【発明の詳細な説明】
【技術分野】
【０００１】
本発明は、透明性、柔軟性、耐衝撃性に優れた透明樹脂組成物に関する。
【背景技術】
【０００２】
ポリアクリロニトリル（以下、ＰＡＮとも言う）やポリ（アクリロニトリル／スチレン）共重合体（以下、ＡＳ樹脂とも言う）等のポリアクリロニトリル系樹脂やポリスチレン系樹脂（以下、ＰＳとも言う）からなるフィルム、シートは透明性、二次加工性等に優れており、日用品や食品、又は、医薬品等の包装用材料として特定の用途に使用されている。
しかしながら、ポリアクリロニトリル系樹脂やポリスチレン系樹脂は、ポリオレフィン系樹脂や軟質塩化ビニル系樹脂等と比較して剛性が非常に高く、耐衝撃性が低いという欠点があるため、柔軟性や耐衝撃性が要求される軟質包装分野への使用は困難であった。
【０００３】
このような課題に対して、特許文献１にはスチレン系樹脂を必須成分とし、複数のポリスチレン系樹脂やポリアクリロニトリル系樹脂との混合物に対して、ガラス転移温度が０℃以下であり、かつ、融点が１３０℃以下のポリエステル系樹脂を配合することでスチレン系樹脂の耐衝撃性を向上した樹脂組成物が開示されている。
【先行技術文献】
【特許文献】
【０００４】
【特許文献１】特開２００５−１７１２０５号公報
【発明の概要】
【発明が解決しようとする課題】
【０００５】
しかしながら、前記特許文献１に記載の技術においては、耐衝撃性は改良されるものの、ポリスチレン系樹脂とポリエステル系樹脂は非相溶系であり、これらを混合した場合においては透明性を著しく損なう。そのため、日用品や食品、又は、医薬品等の包装用途へ広く使用することは困難であった。
【課題を解決するための手段】
【０００６】
本発明は、アクリロニトリルを２０質量％以上、１００質量％以下の割合で含有するポリアクリロニトリル系樹脂（Ａ）、及び、多価アルコール成分として１，４ブタンジオールを６０モル％以上、１００モル％以下の割合で含有し、かつ、多価カルボン酸成分として、コハク酸を６０モル％以上、１００モル％以下の割合で含有するポリエステル系樹脂（Ｂ）からなる混合物（Ｘ）を主成分とする樹脂組成物であって、前記混合物（Ｘ）はガラス転移温度が単一であり、かつ、該ガラス転移温度が前記ポリエステル系樹脂（Ｂ）のガラス転移温度以上、前記ポリアクリロニトリル系樹脂（Ａ）のガラス転移温度以下の範囲にあることを特徴とする透明樹脂組成物を提案するものである。
【発明の効果】
【０００７】
本発明の透明樹脂組成物、及び、それを成形してなる成形品は、優れた透明性、柔軟性、耐衝撃性を有するため、日用品や食品、又は、医薬品等の包装材料として広く使用することができる。
【発明を実施するための形態】
【０００８】
［ポリアクリロニトリル系樹脂（Ａ）］
本発明に用いるポリアクリロニトリル系樹脂（Ａ）中に占めるアクリロニトリルの割合は、２０質量％以上、１００質量％以下であることが重要であり、２２質量％以上、８０質量％以下であることがより好ましく、２４質量％以上、６０質量％以下であることがさらに好ましい。ポリアクリロニトリル系樹脂（Ａ）中に占めるアクリロニトリルの割合が係る範囲を下回る場合、ポリエステル系樹脂（Ｂ）との相溶性が不十分となり、混合物の透明性が大幅に低下する場合がある。
【０００９】
前記ポリアクリロニトリル系樹脂（Ａ）の具体例としては、ポリアクリロニトリル、ポリ（アクリロニトリル／アクリルゴム／スチレン）共重合体（以下、ＡＡＳ樹脂とも言う）、ポリ（アクリロニトリル／スチレン）共重合体、アクリロニトリル／メチルアクリレート／ブタジエン共重合体などを好ましく例示することができる。これらの樹脂は単独で用いることもできるが、複数を混合して用いても構わない。
【００１０】
前記ポリアクリロニトリル系樹脂（Ａ）のガラス転移温度としては、６０℃以上、１３０℃以下であることが好ましく、７０℃以上、１３０℃以下であることがさらに好ましく、８０℃以上、１３０℃以下であることが特に好ましい。
ガラス転移温度が６０℃以上、１３０℃以下であれば、ポリエステル系樹脂（Ｂ）とブレンドした際に柔軟性が維持され、本発明の樹脂組成物がハンドリングしやすいものとなるため好ましい。
【００１１】
市販されている前記ポリアクリロニトリル系樹脂（Ａ）としては、三井化学（株）の商品名「バレックス」シリーズ等のＰＡＮや、ダイセルポリマー（株）の商品名「セビアンＮ」シリーズ、旭化成ケミカルズ（株）の商品名「スタイラックＡＳ」シリーズ等のＡＳ樹脂や、ＵＭＧ  ＡＢＳ（株）の商品名「ダイヤラックＭ」シリーズ等のＡＡＳ樹脂などが挙げられる。
【００１２】
［ポリエステル系樹脂（Ｂ）］
本発明に用いるポリエステル系樹脂（Ｂ）としては、多価アルコール成分として１，４ブタンジオールを６０モル％以上、１００モル％以下の割合で含有し、かつ、多価カルボン酸成分として、コハク酸を６０モル％以上、１００モル％以下の割合で含有することが重要である。１，４−ブタンジオールのより好ましい割合としては、多価アルコール成分中に７０モル％以上、１００モル％以下であり、さらに好ましい割合としては８０モル％以上、１００モル％以下である。また、コハク酸のより好ましい割合としては、多価カルボン酸成分中に７０モル％以上、１００モル％以下であり、さらに好ましい割合としては８０モル％以上、１００モル％以下である。多価アルコール成分中の１，４ブタンジオール、及び、多価カルボン酸成分中のコハク酸の割合がかかる範囲内であれば、前記ポリアクリロニトリル系樹脂（Ａ）との相溶性が良好であり、優れた透明性を保持しながら、柔軟性と耐衝撃性を向上することができる。
【００１３】
前記ポリエステル系樹脂（Ｂ）の１，４ブタンジオール以外の多価アルコール成分としては、例えば、ジエチレングリコール、エチレングリコール、１，２−プロピレングリコール、１，３−プロパンジオール、２，２−ジメチル−１，３−プロパンジオール、トランス−テトラメチル−１,３−シクロブタンジオール、２,２,４,４−テトラメチル−１,３−シクロブタンジオール、ネオペンチルグリコール、１，５−ペンタンジオール、１，６−ヘキサンジオール、１，４−シクロヘキサンジメタノール、１，３−シクロヘキサンジメタノール、デカメチレングリコール、シクロヘキサンジオール、ｐ−キシレンジオール、ビスフェノールＡ、テトラブロモビスフェノールＡ、テトラブロモビスフェノールＡ−ビス（２−ヒドロキシエチルエーテル）などが挙げられる。これらの多価アルコール成分は、１種を単独で、又は２種以上を混合して用いることができる。
【００１４】
また、前記ポリエステル系樹脂（Ｂ）のコハク酸以外の多価カルボン酸成分としては、例えば、テレフタル酸、イソフタル酸、２−クロロテレフタル酸、２，５−ジクロロテレフタル酸、２−メチルテレフタル酸、４，４−スチルベンジカルボン酸、４，４−ビフェニルジカルボン酸、オルトフタル酸、２，６−ナフタレンジカルボン酸、２，７−ナフタレンジカルボン酸、ビス安息香酸、ビス（ｐ−カルボキシフェニル）メタン、アントラセンジカルボン酸、４，４−ジフェニルエーテルジカルボン酸、４，４−ジフェノキシエタンジカルボン酸、５−Ｎａスルホイソフタル酸、エチレン−ビス−ｐ−安息香酸等の芳香族ジカルボン酸、アジピン酸、セバシン酸、アゼライン酸、ドデカン二酸、１，３−シクロヘキサンジカルボン酸、１，４−シクロヘキサンジカルボン酸等の脂肪族ジカルボン酸成分が挙げられる。これらの多価カルボン酸成分は、１種を単独で、又は２種以上を混合して用いることができる。
【００１５】
前記ポリエステル系樹脂（Ｂ）のガラス転移温度としては、−５０℃以上、−１０℃以下であることが好ましく、−５０℃以上、−１５℃以下であることがさらに好ましく、−５０℃以上、−２０℃以下であることが特に好ましい。
ガラス転移温度が−５０℃以上、−１０℃以下であれば、アクリロニトリル系樹脂（Ａ）とブレンドする際の混合物のガラス転移温度を下げる効率が高く、本発明の樹脂組成物に柔軟性を効果的に付与できるため好ましい。
【００１６】
市販されている前記ポリエステル系樹脂（Ｂ）の具体例としては、昭和高分子（株）の商品名「ビオノーレ＃１０００」シリーズ、三菱化学（株）の商品名「ＧＳＰｌａ  ＡＺ」シリーズ等のポリブチレンサクシネートや、昭和高分子（株）の商品名「ビオノーレ＃３０００」シリーズ、三菱化学（株）の商品名「ＧＳＰｌａ  ＡＤ」シリーズ等のポリ（ブチレンサクシネート／アジペート）共重合体などが挙げられる。
【００１７】
［混合物（Ｘ）］
本発明における混合物（Ｘ）は、前記ポリアクリロニトリル系樹脂（Ａ）と、前記ポリエステル系樹脂（Ｂ）が分子レベルで相溶することにより、ガラス転移温度が単一となる特徴を有する混合物である。
【００１８】
本発明において、本混合物（Ｘ）のガラス転移温度が単一であるとは、本混合物（Ｘ）について歪み０．１％、周波数１０Ｈｚ、昇温速度３℃／分にて動的粘弾性の温度分散測定（ＪＩＳ  Ｋ７１９８Ａ法の動的粘弾性測定）により測定される損失正接（ｔａｎδ）の主分散のピークが１つ存在する、言い換えれば損失正接（ｔａｎδ）の極大値が１つ存在するという意味である。混合物（Ｘ）のガラス転移温度が単一であることにより、得られる樹脂組成物において優れた透明性を実現できる。
【００１９】
本混合物（Ｘ）のガラス転移温度が単一であることは、本混合物（Ｘ）について上記動的粘弾性測定において測定される損失弾性率（Ｅ”）の主分散のピークが１つ存在する、言い換えれば損失弾性率（Ｅ”）の極大値が１つ存在するものであるということもできる。
【００２０】
また、上記動的粘弾性測定のほか、示差走査熱量測定などによってもガラス転移温度が単一であることを確認することができる。具体的には、ＪＩＳ  Ｋ７１２１に準じて、加熱速度１０℃／分で示差走査熱量計（ＤＳＣ）を用いてガラス転移温度を測定した際に、ガラス転移温度を示す変曲点が１つだけ現れるものであるということもできる。一般的にポリマーブレンド組成物のガラス転移温度が単一であるということは、混合する樹脂が分子レベルで相溶した状態にあることを意味し、相溶している系と認めることができる。
【００２１】
前記混合物（Ｘ）中に占める（Ｂ）の割合は、１０質量％以上、７０質量％以下であることが好ましく、２０質量％以上、６０質量％以下であることがより好ましく、３０質量％以上、５０質量％以下であることがさらに好ましい。前記（Ｂ）の割合をかかる範囲内とすることで、透明性を保持しながら十分な柔軟性と耐衝撃性を付与することができる。
【００２２】
さらに、本発明における混合物（Ｘ）のガラス転移温度は、前記ポリエステル系樹脂（Ｂ）のガラス転移温度以上、前記ポリアクリロニトリル系樹脂（Ａ）のガラス転移温度以下の範囲にあることが重要である。具体的には、２０℃以上、９０℃以下であることが好ましく、３０℃以上、８０℃以下であることがより好ましく、４０℃以上、７０℃以下であることがさらに好ましい。本混合物（Ｘ）のガラス転移温度をかかる範囲内とすることで柔軟性、二次加工性に優れた樹脂組成物を提供することができる。
【００２３】
［透明樹脂組成物］
本発明の透明樹脂組成物には、その効果、特に透明性が阻害されない範囲でポリアクリロニトリル系樹脂（Ａ）とポリエステル系樹脂（Ｂ）以外、すなわち前記混合物（Ｘ）以外の樹脂を含有させても良い。但し、通常は相溶しない樹脂を含有させると、透明性を阻害するため、本発明においては、前記混合物（Ｘ）以外の樹脂を含有させないことが好ましい。
【００２４】
また、本発明の透明樹脂組成物の効果が阻害されない範囲内で各種の添加剤、例えば、酸化防止剤、耐熱安定剤、紫外線吸収剤、有機粒子、無機粒子、顔料、染料、帯電防止剤、核剤、難燃剤等を添加しても構わない。
【００２５】
本発明の透明樹脂組成物について、ＪＩＳ  Ｋ７１２７に準じて、長さ１２０ｍｍ、幅１０ｍｍ、厚み０．０５ｍｍの試験片を作製し、温度２３℃ 、試験速度２００ｍｍ／分の条件で試験片の横方向について測定した引張破断強度は、５ＭＰａ以上、５０ＭＰａ以下の範囲であることが好ましい。
また、ＪＩＳ  Ｋ７１２７に準じて、長さ４００ｍｍ、幅１０ｍｍ、厚み０．０５ｍｍの試験片を作製し、試験片の横方向について温度２３℃、試験速度５ｍｍ／ｍｉｎにて測定した引張弾性率は、５００ＭＰａ以上、２０００ＭＰａ以下の範囲であることが好ましい。
引張破断強度と引張弾性率が係る範囲であることにより、本発明の透明樹脂組成物が耐衝撃性を維持しつつ柔軟性に優れるものとなる。
【００２６】
本発明の透明樹脂組成物について、ＪＩＳ  Ｋ７１２７に準じて、長さ１２０ｍｍ、幅１０ｍｍ、厚み０．０５ｍｍの試験片を作製し、温度２３℃ 、試験速度２００ｍｍ／分の条件で試験片の横方向について測定した引張破断伸度は、１０％以上であることが好ましい。
引張破断伸度が係る範囲であることにより、本発明の透明樹脂組成物が耐衝撃性に優れるものとなる。
【００２７】
［成形方法］
本発明の透明樹脂組成物は、フィルム、プレート、または、射出成形品などの成形品に成形することができる。具体的には、前記ポリアクリロニトリル系樹脂（Ａ）、前記ポリエステル系樹脂（Ｂ）、及び、必要に応じてその他の添加剤等の原料を直接混合し、押出機或いは射出成型機に投入して成形するか、または、前記原料を二軸押出機を用いて溶融混合し、ストランド形状に押出してペレットを作製した後、このペレットを押出機、あるいは、射出成形機に投入して成形する方法を挙げることができる。いずれの方法においても、ポリエステル系樹脂（Ｂ）の加水分解による分子量の低下を考慮する必要があり、均一に混合させるためには後者を選択するのが好ましい。そこで、以下後者の製造方法について説明する。
【００２８】
前記ポリアクリロニトリル系樹脂（Ａ）、前記ポリエステル系樹脂（Ｂ）、及び、必要に応じてその他の樹脂や添加剤を十分に乾燥して水分を除去した後、二軸押出機を用いて溶融混合し、ストランド形状に押出してペレットを作製する。この際、各原料の組成比や配合割合によって粘度が変化すること等を考慮して、溶融押出温度を適宜選択することが好ましい。具体的には、成形温度は１８０℃以上、２６０℃以下が好ましく、１９０℃以上、２５０℃以下がより好ましく、２００℃以上、２４０℃がさらに好ましい。
【００２９】
上記方法にて作製したペレットは、十分に乾燥させて水分を除去した後、以下の方法でフィルム、プレート、または、射出成形品などの成形を行うことができる。
【００３０】
フィルム及びプレートの成形方法としては、ロール延伸法、テンター延伸法、チューブラー法、インフレーション法のほか、フィルムやプレートの成形方法として一般的なＴダイキャスト法、プレス法などを採用することができる。
【００３１】
なお、一般的に「フィルム」とは、長さ及び幅に比べて厚さが極めて小さく、最大厚さが任意に限定されている薄い平らな製品で、通常、ロールの形で供給されるものをいい（ＪＩＳ  Ｋ６９００）、一般的に「シート」とは、ＪＩＳにおける定義上、薄く、その厚さが長さと幅のわりには小さく平らな製品をいう。しかし、シートとフィルムの境界は定かでなく、本発明において文言上両者を区別する必要がないので、本発明においては、「フィルム」と称する場合でも「シート」を含むものとし、「シート」と称する場合でも「フィルム」を含むものとする。
【００３２】
また、射出成形品の成形方法は、特に限定されるものではなく、例えば熱可塑性樹脂用の一般射出成形法、ガスアシスト成形法及び射出圧縮成形法等の射出成形法を採用することができる。その他目的に合わせて、上記の方法以外でインモールド成形法、ガスプレス成形法、２色成形法、サンドイッチ成形法等を採用することもできる。
【実施例】
【００３３】
以下に実施例を示すが、これらにより本発明は何ら制限を受けるものではない。なお、実施例中に示す結果は以下の方法で評価を行った。
【００３４】
（１）ガラス転移温度
粘弾性スペクトロメーターＤＶＡ−２００（アイティー計測制御株式会社製）を用い、歪み０．１％、周波数１０Ｈｚ、昇温速度３℃／分にて動的粘弾性の温度分散測定（ＪＩＳ  Ｋ７１９８Ａ法の動的粘弾性測定）を行った。そして損失正接（ｔａｎδ）の主分散のピークを示す温度をガラス転移温度とした。ガラス転移温度が単一であり、かつ、２０〜９０℃の範囲内にあるものを合格とした。
【００３５】
（２）ヘーズ（曇価）
ＪＩＳ  Ｋ７１０５に基づいて、全光線透過  率および拡散透過率を測定し、ヘーズを以下の式で算出した。厚み０．０５ｍｍでのヘーズが２０％以下であるものを合格とした。
［ヘーズ］＝［拡散透過率］／［全光線透過率］×１００
【００３６】
（３）引張破断強度、伸度
ＪＩＳ  Ｋ７１２７に準じて、長さ１２０ｍｍ、幅１０ｍｍ、厚み０．０５ｍｍの試験片を作製し、温度２３℃ 、試験速度２００ｍｍ／分の条件で試験片の横方向について測定した。引張破断強度が５〜５０ＭＰａの範囲内、引張破断伸度が１０％以上であるものを合格とした。
【００３７】
（４）引張弾性率
ＪＩＳ  Ｋ７１２７に基づき、長さ４００ｍｍ、幅１０ｍｍ、厚み０．０５ｍｍの試験片を作製し、インテスコ社製万能材料試験機ＭＯＤＥＬ２０５を用いて試験片の横方向について、温度２３℃、試験速度５ｍｍ／ｍｉｎにて引張弾性率の測定を行った。引張弾性率が５００〜２０００ＭＰａの範囲内にあるものを合格とした。
【００３８】
本実施例において用いた材料は以下の通りである。
【００３９】
＜ポリアクリロニトリル系樹脂（Ａ）＞
（Ａ）−１：ＡＳ樹脂（ダイセルポリマー（株）の商品名セビアンＮ０２０ＳＦ、アクリロニトリル含有量：２６質量％、ガラス転移温度＝１２４℃）
（Ａ）−２：ＡＡＳ樹脂（ＵＭＧ  ＡＢＳ（株）の商品名ダイヤラックＵ４００、アクリロニトリル含有量：４１質量％、ガラス転移温度＝１１２℃）
（Ａ）−３：アクリロニトリル／メチルアクリレート／ブタジエン共重合体（三井化学（株）の商品名バレックス＃１０００、アクリロニトリル含有量：８５質量％、ガラス転移温度＝１００℃）
【００４０】
＜ポリエステル系樹脂（Ｂ）＞
（Ｂ）−１：ＧＳＰｌａ  ＡＤ９２ＷＤ（ポリ（ブチレンサクシネート／アジペート）共重合体、多価カルボン酸成分：コハク酸／アジピン酸＝７８／２２モル％、多価アルコール成分：１，４−ブタンジオール＝１００モル％、重量平均分子量＝１７０，０００、ガラス転移温度＝−３６℃）
（Ｂ）−２：ＧＳＰｌａ  ＡＺ９１Ｔ（ポリブチレンサクシネート、多価カルボン酸成分：コハク酸＝１００モル％、多価アルコール成分：１，４−ブタンジオール＝１００モル％、重量平均分子量＝１８０，０００、ガラス転移温度＝−３０℃）
【００４１】
［実施例１］
（Ａ）−１、及び、（Ｂ）−１を混合質量比７０：３０の割合でドライブレンドした後、４０ｍｍφ同方向二軸押出機を用いて２２０℃で混練した後、Ｔダイより押出し、次いで約８０℃のキャスティングロールにて急冷し、厚み０．０５ｍｍのシートを作製した。得られたシートについて、ガラス転移温度、ヘーズ、引張破断強度・伸度、引張弾性率の評価を行った。結果を表１に示す。
【００４２】
［実施例２］
（Ａ）−１、及び、（Ｂ）−１の混合質量比を６０：４０とした以外は実施例１と同様の方法でシートの作製、及び、評価を行った。結果を表１に示す。
【００４３】
［実施例３］
（Ａ）−１、及び、（Ｂ）−１の混合質量比を５０：５０とした以外は実施例１と同様の方法でシートの作製、及び、評価を行った。結果を表１に示す。
【００４４】
［実施例４］
（Ａ）−１、及び、（Ｂ）−２を混合質量比で６０：４０の割合でドライブレンドした後、実施例１と同様の方法でシートの作製、及び、評価を行った。結果を表１に示す。
【００４５】
［実施例５］
（Ａ）−２、及び、（Ｂ）−１を混合質量比で６０：４０の割合でドライブレンドした後、実施例１と同様の方法でシートの作製、及び、評価を行った。結果を表１に示す。
【００４６】
［実施例６］
（Ａ）−３、及び、（Ｂ）−１を混合質量比で６０：４０の割合でドライブレンドした後、実施例１と同様の方法でシートの作製、及び、評価を行った。結果を表１に示す。
【００４７】
［比較例１］
（Ａ）−１を単独で用い、実施例１と同様の方法でシートの作製、及び、評価を行った。結果を表１に示す。
【００４８】
［比較例２］
ポリエステル系樹脂（Ｂ）の代わりに、ＢＡＳＦ社製の商品名エコフレックスＦ（ポリ（ブチレンアジペート／テレフタレート）共重合体、多価カルボン酸成分：アジピン酸／テレフタル酸＝５２／４８モル％、多価アルコール成分：１，４−ブタンジオール＝１００モル％、重量平均分子量＝１２０，０００、ガラス転移温度＝−２８℃、以下（Ｎ）−１という）を用い、（Ａ）−１、及び、（Ｎ）−１を混合質量比６０：４０の割合でドライブレンドした後、実施例１と同様の方法でシートの作製、及び、評価を行った。結果を表１に示す。
【００４９】
［比較例３］
ポリアクリロニトリル系樹脂（Ａ）の代わりに、ＰＳジャパン（株）の商品名ＨＦ７７（ポリスチレン、ガラス転移温度＝１１２℃、以下（Ｎ）−２という）を用い、（Ｎ）−２、及び、（Ｂ）−１を混合質量比６０：４０の割合でドライブレンドした後、実施例１と同様の方法でシートの作製、及び、評価を行った。結果を表１に示す。
【００５０】
【表１】
2013166843.tif 000002
【００５１】
表１から明らかであるように、実施例１〜６に係る本発明の透明樹脂組成物は、ガラス転移温度が単一であり、極めて透明性に優れている上、柔軟性、耐衝撃性にも優れている。
【００５２】
これに対し、ポリエステル系樹脂（Ｂ）を含有しない場合、透明性は優れるもののガラス転移温度が高すぎて柔軟性や耐衝撃性に劣る（比較例１）。また、コハク酸に由来する構造単位を含有しないポリエステル系樹脂を使用した場合、ガラス転移温度が単一ではなく、非相溶系であって透明性に劣る（比較例２）。さらに、ポリアクリロニトリル系樹脂（Ａ）ではないポリスチレン系樹脂を使用した場合、ガラス転移温度が単一ではなく、非相溶系であって透明性に劣る上に、耐衝撃性にも劣る（比較例３）。